실시 예 35 로부터 수득 된 생성물 혼합물 을 알루미나 상의 0 . 5 % Pt 촉매 와 함께 수소 화 반응기 에 충전 하 고 , 이 를 150 ℃ 및 150 psi 수소 에서 유지 하 여 포화 탄화수소 생성물 을 수득 하 고 , 이 를 대기압 에서 증류 시켜 각각 C 10 이성질체 , C 15 이성질체 및 소량 의 C 20 이성질체 를 함유 하 는 3 개 의 분획 및 극미량 의 보다 높 은 분자 중량 의 생성물 을 수득 하 였 다 . 상기 분획 을 분리 시키 고 , 가솔린 과 블 렌 딩 하 였 다 .